(57)【特許請求の範囲】
【請求項１】
アルキレンオキサイド鎖を有するポリオール成分（ａ１）、アルキレンオキサイド鎖を有する単官能アルコール成分（ａ２）及びジイソシアネート化合物から形成されてなる３官能のビュレット体イソシアネート化合物（ｂ）を反応せしめてなるポリウレタン（Ａ）、イオン化合物（Ｂ）及び炭素数１０以上の長鎖脂肪酸エステル（Ｃ）を含有することを特徴とするイオン導電性粘着剤。
【請求項２】
ポリオール成分（ａ１）中のアルキレンオキサイド鎖が、エチレンオキサイド鎖及びプロピレンオキサイド鎖であることを特徴とする請求項１記載のイオン導電性粘着剤。
【請求項３】
エチレンオキサイド鎖とプロピレンオキサイド鎖との重量比が、ＥＯ／ＰＯ＝１０／９０〜５０／５０であることを特徴とする請求項２記載のイオン導電性粘着剤。
【請求項４】
単官能アルコール成分（ａ２）のアルキレンオキサイド鎖が、エチレンオキサイド鎖であることを特徴とする請求項１ないし３いずれか記載のイオン導電性粘着剤。
【請求項５】
アルキレンオキサイド鎖を有するポリオール成分（ａ１）及び炭素数１０以上の長鎖脂肪酸エステル（Ｃ）を含有する第１成分と、アルキレンオキサイド鎖を有する単官能アルコール成分（ａ２）及びイオン化合物（Ｂ）を含有する第２成分とを混合し、次いでジイソシアネート化合物から形成されてなる３官能のビュレット体イソシアネート化合物（ｂ）を混合し、ポリオール成分（ａ１）及び単官能アルコール成分（ａ２）と、３官能のイソシアネート化合物（ｂ）とを反応せしめてポリウレタン（Ａ）を形成することを特徴とする、ポリウレタン（Ａ）、イオン化合物（Ｂ）及び炭素数１０以上の長鎖脂肪酸エステル（Ｃ）を含有するイオン導電性粘着剤の製造方法。
【発明の詳細な説明】
【０００１】
【発明の属する技術分野】
本発明は、医療分野等での導電性が求められる粘着剤に関し、詳しくは心電図、脳波図、低周波治療器等の生体用電極材に用いられるイオン導電性粘着剤に関する。
【０００２】
【従来の技術】
従来、導電性を有する粘着剤としては数多くの研究がなされており、例えば粘着剤に金属微粉末、炭素繊維、炭素粉末、金属塩等の導電性固体を添加し、導電効果をもたらしたものが存在する。しかし、この方法では導電性固体の含有率をかなり高くしないと導電性が発現しない。その結果、導電性固体を含有しない粘着剤自体の粘着物性とは異なる粘着物性を呈するという問題があった。
また、ポリヒドロキシエチルメタクリレート等に水を吸わせることによりヒドロゲルとし、導電性を付与したものがあるが、経時で粘着剤から水分が蒸発することによって導電性が消失したり、アクリルの残留モノマーの臭気や皮膚刺激性等が問題となっていた。
【０００３】
また、生体用電極材としては、アルミニウム、金、銀、銅、白金等の導電性の高い金属が使用されていた。しかし、このような金属は皮膚との密着性が悪く、皮膚からの微弱電流等の検知が不十分であるため、導電性のジェル、クリーム等を塗布して皮膚との密着性を確保し、さらにサージカルテープ等で固定する必要があり、煩雑であった。さらに、このようにジェル等を塗布すると、使用後に拭き取る必要があり、充分に除去できないで残るといった問題もあった。
【０００４】
そこで、導電性のジェルを塗布する必要のない様々な電極材が、研究・開発された。しかし、生体、特に人体の皮膚に対する密着性、ヌレ性の点で不十分なものが多く、さらなる改良が望まれていた。
【０００５】
【発明が解決しようとする課題】
本発明は、従来の電極材のように導電性ジェルを塗布する必要がなく、さらには従来の導電性粘着剤では不十分であった人体の皮膚に対する密着性、ヌレ性が良好であり、導電性粘着剤としての機能が長時間持続するイオン導電性粘着剤を提供することを目的とする。
【０００６】
【課題を解決するための手段】
ポリウレタン樹脂の樹脂組成や反応方法、硬化剤、添加剤等を種々検討した結果、ウレタン樹脂粘着剤組成中に長鎖脂肪酸エステルを導入することにより、人体の皮膚に対する密着性、ヌレ性が良好なイオン導電性粘着剤が得られることを見いだした。
【０００７】
即ち、第１の発明は、アルキレンオキサイド鎖を有するポリオール成分（ａ１）、アルキレンオキサイド鎖を有する単官能アルコール成分（ａ２）及びジイソシアネート化合物から形成されてなる３官能のビュレット体イソシアネート化合物（ｂ）を反応せしめてなるポリウレタン（Ａ）、イオン化合物（Ｂ）及び炭素数１０以上の長鎖脂肪酸エステル（Ｃ）を含有することを特徴とするイオン導電性粘着剤である。
【０００９】
第２の発明は、ポリオール成分（ａ１）中のアルキレンオキサイド鎖が、エチレンオキサイド鎖及びプロピレンオキサイド鎖であることを特徴とする第１発明記載のイオン導電性粘着剤である。
【００１０】
第３の発明は、エチレンオキサイド鎖とプロピレンオキサイド鎖との重量比が、ＥＯ／ＰＯ＝１０／９０〜５０／５０であることを特徴とする第２発明記載のイオン導電性粘着剤である。
【００１１】
第４の発明は、単官能アルコール成分（ａ２）のアルキレンオキサイド鎖が、エチレンオキサイド鎖であることを特徴とする第１発明ないし第３発明いずれか記載のイオン導電性粘着剤である。
【００１２】
第５の発明は、アルキレンオキサイド鎖を有するポリオール成分（ａ１）及び炭素数１０以上の長鎖脂肪酸エステル（Ｃ）を含有する第１成分と、アルキレンオキサイド鎖を有する単官能アルコール成分（ａ２）及びイオン化合物（Ｂ）を含有する第２成分とを混合し、次いでジイソシアネート化合物から形成されてなるビュレット体３官能のイソシアネート化合物（ｂ）を混合し、ポリオール成分（ａ１）及び単官能アルコール成分（ａ２）と、３官能のビュレット体イソシアネート化合物（ｂ）とを反応せしめてポリウレタン（Ａ）を形成することを特徴とする、ポリウレタン（Ａ）、イオン化合物（Ｂ）及び炭素数１０以上の長鎖脂肪酸エステル（Ｃ）を含有するイオン導電性粘着剤の製造方法である。
【００１３】
【発明の実施の形態】
本発明に用いられるアルキレンオキサイド鎖を有するポリオール成分（ａ１）としては、公知のポリエーテルポリオール、公知のポリエーテルポリオールとポリイソシアネートとの反応物で末端が水酸基であるもの等を挙げることができる。
【００１４】
本発明で用いられる公知のポリエーテルポリオールとしては、メチレンオキサイド鎖、エチレンオキサイド鎖（ＥＯ）、プロピレンオキサイド鎖（ＰＯ）、ブチレンオキサイド鎖等のアルキレンオキサイド鎖の繰り返し構造をそれぞれ単独で、あるいは２種類以上有するものが使用でき、エチレンオキサイド鎖（ＥＯ）とプロピレンオキサイド鎖（ＰＯ）の両方を有するものが好ましい。
【００１５】
ポリエーテルポリオール中のアルキレンオキサイド鎖部分、特にエチレンオキサイド鎖部分は、後述するイオン化合物（Ｂ）と錯体（複合体）を形成し、電位を与えるとイオン導電性が発現し、粘着剤中を電流が流れる。その導電性は、体積固有抵抗１０3〜１０7Ω・cm-1程度であることが好ましい。
ＰＯ鎖だけだとイオン化合物（Ｂ）による導電性が発現しにくくなるので、導電性の観点からは、ＰＯ鎖は少ない方が好ましい。しかし、反面ＥＯ鎖のみだと生成するイオン導電性粘着剤が硬くなる傾向にあり、人体の皮膚に対する密着性が確保しにくくなる。そこで、ＥＯ鎖とＰＯ鎖の重量比は、ＥＯ／ＰＯ＝１０／９０〜５０／５０であることが好ましい。
【００１６】
本発明で用いられるポリエーテルポリオールは、直線状であってもよく、あるいは一部分岐構造を有していてもよく、一部分岐構造を有するものを使用することが好ましい。
また、ポリエーテルポリオールとしては、数平均分子量が５００〜５，０００程度の比較的低分子量領域において常温で液体のものを使用することが好ましい。このようなポリエーテルポリオールを使用すると、密着性、ヌレ性に優れる粘着剤が得られる。比較的高分子量の粘調な液体ないし固体のポリエーテルポリオールを用いると、３官能イソシアネート化合物（ｂ）を反応させた生成物の粘着性が低下するので好ましくない。
【００１７】
本発明に用いるアルキレンオキサイド鎖を有する単官能アルコール成分（ａ２）としては、ポリエチレングリコールモノアルキルエーテル、ポリプロピレングリコールモノアルキルエーテル等が挙げられ、ポリエチレングリコールモノアルキルエーテルが好ましい。
ポリエチレングリコールモノアルキルエーテルは、イオン化合物（Ｂ）を溶解し、導電性の発現、向上の機能を担う。ポリエチレングリコールモノアルキルエーテルは、ポリエーテルポリオール（ａ１）由来のアルキレンオキサイド鎖の結晶性を低下させ、粘着剤において一種の可塑剤としての役割を果たし、イオン化合物（Ｂ）を吸収するエリアが増加し、導電性がより一層向上する。
【００１８】
ポリエチレングリコールモノアルキルエーテルとしては、ジエチレングリコールモノアルキルエーテル、トリエチレングリコールモノアルキルエーテル、テトラエチレングリコールモノアルキルエーテルやエチレングリコール部分の繰り返し単位が５つ以上のモノアルキルエーテルが挙げられる。
ジエチレングリコールモノアルキルエーテルとしては、ジエチレングリコールモノメチルエーテル、ジエチレングリコールモノエチルエーテル、ジエチレングリコールモノブチルエーテル等が、
トリエチレングリコールモノアルキルエーテルとしては、トリエチレングリコールモノメチルエーテル、トリエチレングリコールモノエチルエーテル、トリエチレングリコールモノブチルエーテル等が挙げられる。
テトラエチレングリコールモノアルキルエーテルとしては、テトラエチレングリコールモノメチルエーテル、テトラエチレングリコールモノエチルエーテル、テトラエチレングリコールモノブチルエーテル等が挙げられる。
上記した種々のポリエチレングリコールモノアルキルエーテルは、それぞれ単独で、又は複数をあわせて用いることができる。
【００１９】
本発明に用いられるジイソシアネート化合物から形成されてなる３官能のビュレット体イソシアネート化合物（ｂ）は、公知のジイソシアネート化合物と水とが反応し、形成される。
【００２０】
３官能のイソシアネート化合物（ｂ）の形成に供される公知のジイソシアネート化合物としては、芳香族ポリイソシアネート、脂肪族ポリイソシアネート、芳香脂肪族ポリイソシアネート、脂環族ポリイソシアネート等が挙げられる。
【００２１】
芳香族ポリイソシアネートとしては、１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、ジアニシジンジイソシアネート、４，４’−ジフェニルエーテルジイソシアネート等を挙げることができる。
【００２２】
脂肪族ポリイソシアネートとしては、トリメチレンジイソシアネート、テトラメチレンジイソシアネート、ヘキサメチレンジイソシアネート、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等を挙げることができる。
【００２３】
芳香脂肪族ポリイソシアネートとしては、ω，ω’−ジイソシアネート−１，３−ジメチルベンゼン、ω，ω’−ジイソシアネート−１，４−ジメチルベンゼン、ω，ω’−ジイソシアネート−１，４−ジエチルベンゼン、１，４−テトラメチルキシリレンジイソシアネート、１，３−テトラメチルキシリレンジイソシアネート等を挙げることができる。
【００２４】
脂環族ポリイソシアネートとしては、３−イソシアネートメチル−３，５，５−トリメチルシクロヘキシルイソシアネート、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン、１，４−ビス（イソシアネートメチル）シクロヘキサン等を挙げることができる。
【００２５】
本発明に用いられる３官能のビュレット体ポリイソシアネート化合物（ｂ）としては、４，４’−ジフェニルメタンジイソシアネート、ヘキサメチレンジイソシアネート、３−イソシアネートメチル−３，５，５−トリメチルシクロヘキシルイソシアネート（イソホロンジイソシアネート）等のジイソシアネートから形成されたビュレット体が好ましい。
【００２６】
本発明に用いられるイオン化合物（Ｂ）としては、塩化ナトリウム、塩化カリウム、塩化リチウム、過塩素酸リチウム、塩化アンモニウム、塩素酸カリウム、塩化アルミニウム、塩化銅、塩化第一鉄、塩化第二鉄、硫酸アンモニウム、硝酸カリウム、硝酸ナトリウム、炭酸ナトリウム、チオシアン酸ナトリウム等の無機塩類、酢酸ナトリウム、アルギン酸ソーダ、リグニンスルホン酸ソーダ、トルエンスルホン酸ソーダ等の有機塩類が挙げられる。これらは単独もしくは混合して使用することができる。人体に使用する場合は安全性等の観点から、塩化ナトリウム、塩化カリウム、過塩素酸リチウム等が好ましい。
【００２７】
本発明に用いる炭素数１０以上の長鎖脂肪酸エステル（Ｃ）としては、炭素数が８〜１８の一塩基酸ないしは多塩基酸と炭素数が１８以下の分岐アルコールとのエステルや、
炭素数が１４〜１８の不飽和脂肪酸ないしは分岐酸と４価以下のアルコールとのアルコールのエステルが、好適に用いられる。
炭素数１０以上の長鎖脂肪酸エステル（Ｃ）を含有しないと、皮膚に対する密着性、ヌレ性が悪い。また、脂肪酸エステルとして炭素数の短いものを用いると、脂肪酸エステルが被着体たる皮膚に移行し易く、脂肪酸エステルの移行に伴って粘着剤も被着体に移行し易くなる。
【００２８】
炭素数が８〜１８の一塩基酸ないしは多塩基酸と炭素数が１８以下の分岐アルコールとのエステルとしては、ラウリン酸イソステアリル、ミリスチン酸イソプロピル、ミリスチン酸イソセチル、ミリスチン酸オクチルドデシル、パルミチン酸イソステアリル、ステアリン酸イソセチル、オレイン酸オクチルドデシル、アジピン酸ジイソステアリル、セバシン酸ジイソセチル、トリメリト酸トリオレイル、トリメリト酸トリイソセチル等が挙げられ、ミリスチン酸イソプロピル、ミリスチン酸イソセチル、ミリスチン酸オクチルドデシルが好ましく、ミリスチン酸イソプロピルが特に好ましい。
【００２９】
炭素数が１４〜１８の不飽和脂肪酸ないしは分岐酸としては、例えばミリストレイン酸、オレイン酸、リノール酸、リノレン酸、イソパルミチン酸又はイソステアリン酸等が挙げられる。
又、４価以下のアルコールとしては、具体的には、例えばエチレングリコール、プロピレングリコール、グリセリン、トリメチロールプロパン、ペンタエリスリトール又はソルビタン等が挙げられる。
【００３０】
本発明のポリウレタン（Ａ）は、ポリオール成分（ａ１）、アルキレンオキサイド鎖を有する単官能アルコール成分（ａ２）、及びジイソシアネート化合物から形成されてなる３官能イソシアネート化合物（ｂ）を必須成分として反応せしめてなるものであり、３成分の合計１００重量％中にポリオール成分（ａ１）を３０〜９０重量％、単官能アルコール成分（ａ２）を５〜５０重量％、３官能イソシアネート化合物（ｂ）を５〜４０重量％含有することが好ましく、ポリオール成分（ａ１）を５０〜８０重量％、単官能アルコール成分（ａ２）を１０〜４０重量％、３官能イソシアネート化合物（ｂ）を１０〜３０重量％含有することがより好ましい。
【００３１】
ポリオール成分（ａ１）が３０重量％未満だと粘着剤としての物性の発現が困難であり、９０重量％を越えると他の必須成分の含有量が小さくなり、本発明の効果があまり期待できない。
単官能アルコール成分（ａ２）が５重量％未満だと可塑剤としての効果が得られず、５０重量％を越えると粘着剤が柔らかくなりすぎて凝集力が不足しやすい。
３官能イソシアネート化合物（ｂ）が５重量％未満だとポリウレタンの架橋密度が小さくなり凝集力が不足しやすく、４０重量％を越えると架橋密度が大きくなりすぎて粘着剤としての機能が発現しにくくなる。
【００３２】
本発明のイオン導電性粘着剤は、ポリウレタン（Ａ）、イオン化合物（Ｂ）及び炭素数１０以上の長鎖脂肪酸エステル（Ｃ）を必須成分として含有するものであり、３成分の合計１００重量％中にポリウレタン（Ａ）を５０〜９５重量％、イオン化合物（Ｂ）を０．５〜５０重量％、長鎖脂肪酸エステル（Ｃ）を０．５〜５０重量％含有することが好ましく、ポリウレタン（Ａ）を７０〜９５重量％、イオン化合物（Ｂ）を１〜２０重量％、長鎖脂肪酸エステル（Ｃ）を５〜３０重量％含有することがより好ましい。
ポリウレタン（Ａ）が、５０重量％未満では粘着剤としての物性の発現が困難であり、９５重量％を越えると他の必須成分の含有量が小さくなり、導電性、密着性、ヌレ性等の効果が期待できにくい。
イオン化合物（Ｂ）が、０．５重量％未満では導電性がほとんど発現せず、５０重量％を越えると溶解性が悪くなり、イオン化合物としての効果が期待できない。
長鎖脂肪酸エステル（Ｃ）が０．５重量％未満では密着性、ヌレ性の効果があまり得られず、５０重量％を越えると導電性粘着剤が柔らかくなりすぎて、凝集力が不足しやすい。
【００３３】
次に本発明の導電性粘着剤を製造する方法について説明する。
ポリオール成分（ａ１）、単官能アルコール成分（ａ２）、ジイソシアネート化合物から形成されてなる３官能のイソシアネート化合物（ｂ）、イオン化合物（Ｂ）及び炭素数１０以上の長鎖脂肪酸エステル（Ｃ）を一括で仕込み、水酸基とイソシアネートとを反応させることも場合によっては可能であるが、イオン化合物（Ｂ）の溶解性、ポリオール成分（ａ１）及び単官能アルコール成分（ａ２）とイソシアネート化合物（Ｃ）との反応を考慮して、下記のような方法で製造することが好ましい。
即ち、アルキレンオキサイド鎖を有するポリオール成分（ａ１）及び炭素数１０以上の長鎖脂肪酸エステル（Ｃ）を含有する第１成分と、
アルキレンオキサイド鎖を有する単官能アルコール成分（ａ２）及びイオン化合物（Ｂ）を含有する第２成分とを混合し、単官能アルコール成分（ａ２）にイオン化合物（Ｂ）を十分溶解し、
次いでジイソシアネート化合物から形成されてなる３官能のイソシアネート化合物（ｂ）を混合し、
ポリオール成分（ａ１）及び単官能アルコール成分（ａ２）と、３官能のイソシアネート化合物（ｂ）とを反応せしめてポリウレタン（Ａ）を形成し、ポリウレタン（Ａ）、イオン化合物（Ｂ）及び炭素数１０以上の長鎖脂肪酸エステル（Ｃ）を含有するイオン導電性粘着剤を製造することが好ましい。
【００３４】
本発明のイオン導電性粘着剤を得る際には、必要に応じてポリオール成分（ａ１）及び単官能アルコール成分（ａ２）と、３官能のイソシアネート化合物（ｂ）とを反応せしめるための触媒を用いることができる。反応、硬化速度のコントロールがし易いので、触媒を用いる方が好ましい。
【００３５】
本発明に用いられる触媒としては公知の触媒を使用することができる。例えば３級アミン系化合物、有機金属系化合物等が挙げられる。
【００３６】
３級アミン系化合物としてはトリエチルアミン、トリエチレンジアミン、Ｎ，Ｎ−ジメチルベンジルアミン、Ｎ−メチルモルホリン、ＤＢＵ等が挙げられる。
【００３７】
有機金属系化合物としては錫系化合物、非錫系化合物を挙げることができる。錫系化合物としてはジブチル錫ジクロライド、ジブチル錫オキサイド、ジブチル錫ジブロマイド、ジブチル錫ジマレエート、ジブチル錫ジラウレート（ＤＢＴＤＬ）、ジブチル錫ジアセテート、ジブチル錫スルファイド、トリブチル錫スルファイド、トリブチル錫オキサイド、トリブチル錫アセテート、トリエチル錫エトキサイド、トリブチル錫エトキサイド、ジオクチル錫オキサイド、トリブチル錫クロライド、トリブチル錫トリクロロアセテート、２−エチルヘキサン酸錫等が挙げられる。
【００３８】
非錫系化合物としては、例えばジブチルチタニウムジクロライド、テトラブチルチタネート、ブトキシチタニウムトリクロライドなどのチタン系、オレイン酸鉛、２−エチルヘキサン酸鉛、安息香酸鉛、ナフテン酸鉛などの鉛系、２−エチルヘキサン酸鉄、鉄アセチルアセトネートなどの鉄系、安息香酸コバルト、２−エチルヘキサン酸コバルトなどのコバルト系、ナフテン酸亜鉛、２−エチルヘキサン酸亜鉛などの亜鉛系、ナフテン酸ジルコニウムなどが挙げられる。
【００３９】
本発明に用いられる触媒としては、ジブチル錫ジラウレート（ＤＢＴＤＬ）、２−エチルヘキサン酸錫等が好ましく、場合によっては単独、もしくは併用することもできる。
【００４０】
本発明のイオン導電性粘着剤には、必要に応じて、他の樹脂、例えばアクリル樹脂、ポリエステル樹脂、アミノ樹脂、エポキシ樹脂、ポリウレタン樹脂を併用することもできる。また、用途に応じて、粘着付与剤、タルク、炭酸カルシウム、酸化チタン等の充填剤、着色剤、紫外線吸収剤、酸化防止剤、消泡剤、光安定剤等の添加剤を配合しても良い。
【００４１】
本発明のイオン導電性粘着剤は、被着体として電極材であるアルミニウム、金、銀、銅、白金等の導電性の高い金属に好適に用いることができる。
【００４２】
本発明のイオン導電性粘着剤を生体電極用材料に用いる際には、必要に応じてプラスチックフィルム、紙、布、発泡体等にイオン導電性粘着剤を積層したり、含浸したりすることもできる。導電性を有しない上記のような基材に、本発明のイオン導電性粘着剤を積層したり、含浸したりする場合には、基材の一部に導電部位を設けたり、直接粘着剤の一部にリード線を導入したり、特にプラスチックフィルムの場合には、メッシュ加工したものをする等の所作が必要となる。
【００４３】
プラスチックフィルムとしては、ポリ塩化ビニルフィルム、ポリエチレンテレフタレート（ＰＥＴ）フィルム、ポリウレタンフィルム、ナイロンフィルム、処理ポリオレフィンフィルム、未処理ポリオレフィンフィルム等が挙げられる。
【００４４】
基材へのイオン導電性粘着剤の積層ないし含浸量は、２００〜２，０００μｍが好ましい。２００μｍ未満だと人体の皮膚に対する密着性、具体的には凹凸緩和性が乏しくなり、２，０００μｍを越えると粘着剤の製造、電極材としての取り扱いが難しくなる。
【００４５】
【実施例１】
ポリエーテルポリオールＧ−３０００Ｂ（３官能ポリエーテルポリオール、ＯＨ価５６、ＰＯ鎖１００重量％、Ｍｎ＝３０００、三洋化成工業株式会社製）１６ｇ、ミリスチン酸イソプロピル３ｇ、ジブチル錫ジラウレート０．１ｇを混合した第１成分と、
テトラエチレングリコールモノメチルエーテルを主成分とするポリエチレングリコールモノメチルエーテルＭＰＧ（単官能アルコール、日本乳化剤株式会社製）５ｇ、過塩素酸リチウム１ｇを混合した第２成分とを混合し、
次いで、Ｎ３２００（ヘキサメチレンジイソシアネートの３官能ビュレット体、住化バイエルウレタン株式会社製）５ｇを混合し、剥離シートの剥離処理面に、膜厚が１ｍｍになるように、常温で硬化反応させて粘着剤を得た。
得られた粘着剤を下記に示す方法に従って、密着性、ヌレ性、再剥離性、導電性の試験を行った。
【００４６】
＜密着性＞
片面にポリエチレンテレフタレートフィルムを貼着し、次いで反対の粘着剤面を上腕の皮膚に軽く押し当て、地面と垂直に放置した状態で、
半永久的に付いているもの                  ○
数秒〜数分で剥がれ落ちるもの              △
ほとんど付かないもの                      ×
として評価した。
【００４７】
＜ヌレ性＞
片面にポリエチレンテレフタレートフィルムを貼着し、次いで反対の粘着剤面を指先で軽く押さえ、離した直後、
ハッキリと指紋がしばらく残っているもの    ○
指紋が殆ど残らないもの                    △
全く変化のないもの                        ×
として、「ヌレ性」即ち「凹凸緩和性」を評価した。
【００４８】
＜再剥離性＞
片面にポリエチレンテレフタレートフィルムを貼着し、次いで反対の粘着剤面を厚さ０．４ｍｍのステンレス板（ＳＵＳ３０４）に貼着した後、４０℃で１日放置し、２３℃−６５％ＲＨに冷却した後、剥離し、糊残り性を目視で評価した。剥離後、
ステンレス板への糊移行が全くないもの      ○
部分的にあるもの                          △
完全に移行しているもの                    ×
として、「再剥離性」即ち「糊移行性」を評価した。尚、皮膚ではなく被着体としてステンレス板を用いたのは、ステンレス板表面の光沢の変化等から糊の移行し易さ・し難さを評価しやすいからである。
【００４９】
＜導電性＞
市販のポータブル心電図モニタ（フクダ電子株式会社製、ＰＨＶ−１００）の電極部位に作成したイオン導電性粘着剤を貼付し、胸部に軽く押し当てて心電図の波形を目視で評価した。波形が
シャープに波形が描かれるもの              ○
ノイズが大きくベースラインが乱れるもの    △
全く記録できないもの                      ×
として評価した。
【００５０】
以下に示す実施例２〜５、比較例１〜３も実施例１と同様に、得られた粘着剤を評価した。
［実施例２］ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、ミリスチン酸イソプロピル３ｇ、ジブチル錫ジラウレート０．１ｇを混合した第１成分と、テトラエチレングリコールモノメチルエーテルを主成分とするポリエチレングリコールモノメチルエーテルＭＰＧ（単官能アルコール、日本乳化剤株式会社製）５ｇ、過塩素酸リチウム１ｇを混合した第２成分とを混合し、次いで、Ｎ３２００（ヘキサメチレンジイソシアネートの３官能ビュレット体、住化バイエルウレタン株式会社製）５ｇを混合し、剥離シートの剥離処理面に、膜厚が１ｍｍになるように、常温で硬化反応させて粘着剤を得た。
［実施例３］ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、ミリスチン酸イソプロピル３ｇ、ジブチル錫ジラウレート０．１ｇを混合した第１成分と、テトラエチレングリコールモノメチルエーテルを主成分とするポリエチレングリコールモノメチルエーテルＭＰＧ（単官能アルコール、日本乳化剤株式会社製）１２ｇ、過塩素酸リチウム１ｇを混合した第２成分とを混合し、次いで、Ｎ３２００（ヘキサメチレンジイソシアネートの３官能ビュレット体、住化バイエルウレタン株式会社製）７ｇを混合し、剥離シートの剥離処理面に、膜厚が１ｍｍになるように、常温で硬化反応させて粘着剤を得た。
［実施例４］ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、ミリスチン酸イソプロピル３ｇ、ジブチル錫ジラウレート０．１ｇを混合した第１成分と、テトラエチレングリコールモノメチルエーテルを主成分とするポリエチレングリコールモノメチルエーテルＭＰＧ（単官能アルコール、日本乳化剤株式会社製）５ｇ、塩化ナトリウム１ｇを混合した第２成分とを混合し、次いで、Ｎ３２００（ヘキサメチレンジイソシアネートの３官能ビュレット体、住化バイエルウレタン株式会社製）５ｇを混合し、剥離シートの剥離処理面に、膜厚が１ｍｍになるように、常温で硬化反応させて粘着剤を得た。
［実施例５］（一括仕込み）ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、テトラエチレングリコールモノメチルエーテルを主成分とするポリエチレングリコールモノメチルエーテルＭＰＧ（単官能アルコール、日本乳化剤株式会社製）５ｇ、ミリスチン酸イソプロピル３ｇ、過塩素酸リチウム１ｇ、Ｎ３２００（ヘキサメチレンジイソシアネートの３官能ビュレット体、住化バイエルウレタン株式会社製）５ｇ、ジブチル錫ジラウレート０．１ｇを混合し、剥離シートの剥離処理面に、膜厚が１ｍｍになるように、常温で硬化反応させて粘着剤を得た。
［比較例１］（ミリスチン酸イソプロピルなし）ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、テトラエチレングリコールモノメチルエーテルを主成分とするポリエチレングリコールモノメチルエーテルＭＰＧ（単官能アルコール、日本乳化剤株式会社製）５ｇ、過塩素酸リチウム１ｇ、Ｎ３２００（ヘキサメチレンジイソシアネートの３官能ビュレット体、住化バイエルウレタン株式会社製）５ｇ、ジブチル錫ジラウレート０．１ｇを混合し、剥離シートの剥離処理面に、膜厚が１ｍｍになるように、常温で硬化反応させて粘着剤を得た。
［比較例２］（過塩素酸リチウムなし）ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、ポリエチレングリコールモノメチルエーテルＭＰＧ（単官能アルコール、日本乳化剤株式会社製）５ｇ、ミリスチン酸イソプロピル３ｇ、Ｎ３３００（ヘキサメチレンジイソシアネートの３官能ヌレート体、住化バイエルウレタン株式会社製）５ｇ、ジブチル錫ジラウレート０．１ｇを混合し、剥離シートの剥離処理面に、膜厚が１ｍｍになるように、常温で硬化反応させて粘着剤を得た。
［比較例３］（カプリル酸メチル：炭素数８の脂肪酸エステル使用）ポリエーテルポリオールＧＬ−３０００（３官能ポリエーテルポリオール、ＯＨ価５６、ＥＯ／ＰＯ＝２０／８０重量％、Ｍｎ＝３０００、三洋化成工業株式会社製）１６ｇ、テトラエチレングリコールモノメチルエーテルを主成分とするポリエチレングリコールモノメチルエーテルＭＰＧ（単官能アルコール、日本乳化剤株式会社製）５ｇ、カプリル酸メチル３ｇ、過塩素酸リチウム１ｇ、Ｎ３２００（ヘキサメチレンジイソシアネートの３官能ビュレット体、住化バイエルウレタン株式会社製）５ｇ、ジブチル錫ジラウレート０．１ｇを混合し、剥離シートの剥離処理面に、膜厚が１ｍｍになるように、常温で硬化反応させて粘着剤を得た。
【００５１】
【表１】
0004221951.tif 000002
【００５２】
以上のように本発明のイオン導電性粘着剤は、被着体に対する密着性、ヌレ性、再剥離性、導電性に優れていることが分かる。
これに対して、比較例１に示した粘着剤は、長鎖脂肪酸エステルが含まれていないため、再剥離性は良好だが、密着性、ヌレ性が不足している。比較例２に示したイオン化合物が含まれていないため、再剥離性は良好だが、導電性が全くない。比較例３に示した粘着剤は、炭素数が１０未満の長鎖脂肪酸エステルを用いているため、ヌレ性、導電性は良好だが、再剥離性が不足している。
【００５３】
【発明の効果】
以上のように、アルキレンオキサイド鎖を有するポリオール成分、アルキレンオキサイド鎖を有する単官能アルコール成分、３官能イソシアネート成分、イオン化合物、炭素数１０以上の長鎖脂肪酸エステルを用いることによって、密着性、ヌレ性、再剥離性が良好なイオン導電性粘着剤が得られるようになった。